(57)【特許請求の範囲】
【請求項１】
Ｎｉ基合金を軟化させて加工性を向上させる工程を含み、
前記Ｎｉ基合金を軟化させて加工性を向上させる工程は、Ｎｉ基合金をγ´相の固溶温度以下の温度で熱間鍛造する第１の工程と、γ´相の固溶温度以下の温度から徐冷をしてＮｉ基合金の母相であるγ相と非整合なγ´相の量を増加させて２０体積％以上析出させる第２の工程と、を含むことを特徴とする、γ´相の固溶温度が１０５０℃以上であるＮｉ基合金軟化材の製造方法。
【請求項２】
請求項１記載のＮｉ基合金軟化材の製造方法であって、
前記第２の工程の徐冷開始温度が前記第１の工程における熱間鍛造の鍛造終了温度以上かつ、γ´相の固溶温度以下であることを特徴とする、γ´相の固溶温度が１０５０℃以上であるＮｉ基合金軟化材の製造方法。
【請求項３】
請求項１又は２に記載のＮｉ基合金軟化材の製造方法であって、
前記徐冷の冷却速度が５０℃／ｈ以下であることを特徴とする、γ´相の固溶温度が１０５０℃以上であるＮｉ基合金軟化材の製造方法。
【請求項４】
請求項１乃至３のいずれか１項に記載のＮｉ基合金軟化材の製造方法であって、
Ｎｉ基合金の組成が、質量％で、１０％以上２５％以下のＣｒ、３０％以下のＣｏ、ＴｉとＮｂとＴａの総和が３％以上９％以下、１％以上６％以下のＡｌ、１０％以下のＦｅ、１０％以下のＭｏ、８％以下のＷ、０．０３％以下のＢ、０．１％以下のＣ、０．０８％以下のＺｒ、２．０％以下のＨｆ及び５．０％以下のＲｅを含有し、残部がＮｉ及び不可避不純物からなることを特徴とする、γ´相の固溶温度が１０５０℃以上であるＮｉ基合金軟化材の製造方法。
【請求項５】
請求項１乃至４のいずれか１項に記載のＮｉ基合金軟化材の製造方法によって得られたＮｉ基合金軟化材を所望の形状に加工する加工工程と、前記加工工程後に前記非整合γ´相を固溶させる溶体化処理及び、整合γ´相を再析出させる時効処理をしてＮｉ基合金部材を得る溶体化‐時効処理工程と、を含むことを特徴とするＮｉ基合金部材の製造方法。
【発明の詳細な説明】
【技術分野】
【０００１】
本発明は、Ｎｉ基合金の製造方法に係り、特に、Ｎｉ基合金部材の製造過程における優れた加工性と、Ｎｉ基合金部材の優れた高温強度を両立させたＮｉ基合金軟化材及びＮｉ基合金部材の製造方法と、この製造方法を用いて製造したＮｉ基合金、Ｎｉ基合金部材、鍛造用Ｎｉ基合金素材、Ｎｉ基合金部品、Ｎｉ基合金構造物、ボイラーチューブ、燃焼器ライナー、ガスタービン動翼及びガスタービンディスクに関する。
【背景技術】
【０００２】
燃焼温度の高温化によるガスタービンの高効率化を目指して、タービン部品の耐熱温度の向上が求められている。このためガスタービン部品には、高温強度に優れる材料として、Ｎｉ基合金がタービンディスクや動静翼、さらには燃焼器まで幅広く用いられている。Ｎｉ基合金は、Ｗ，Ｍｏ，Ｃｏ等の固溶強化元素添加による固溶強化や、Ａｌ，Ｔｉ，Ｎｂ，Ｔａ等の析出強化元素添加による析出強化により、高い高温強度を実現している。析出強化型のＮｉ基合金では、析出強化相であるγ´相（Ｌ１２構造）の格子が母相のγ相（ＦＣＣ構造）の格子と連続性を持って析出し、整合界面を形成することで強化に寄与する。従って、高温強度を向上させるには、γ´相の量を増加させれば良いが、γ´相の量が多いほど加工性が悪化する。このため、高強度材ほど大型鍛造品の作製が困難であったり、鍛造時の欠陥発生率上昇等により、鍛造が出来ないという問題がある。
【０００３】
Ｎｉ基合金の高温強度と熱間鍛造性とを両立させる技術として、特許文献１（特開２０１１‐５２３０８号公報）に記載のものがある。特許文献１には、質量基準でＣ：０．００１〜０．１％、Ｃｒ：１２〜２３％、Ｃｏ：１５〜２５％、Ａｌ：３．５〜５．０％、Ｍｏ：４〜１２％、Ｗ：０．１〜７．０％を含み、Ｔｉ、Ｔａ及びＮｂの含有量の総和が質量基準で０．５％以下であり、式（１）（Ｐｓ＝−７×（Ｃ量）−０．１×（Ｍｏ量）＋０．５×（Ａｌ量））で表されるパラメータＰｓが０．６〜１．６であることを特徴とするＮｉ基合金が開示されている。
【先行技術文献】
【特許文献】
【０００４】
【特許文献１】特開２０１１‐０５２３０８号公報
【発明の概要】
【発明が解決しようとする課題】
【０００５】
γ´相の固溶温度が１０５０℃以上である高強度Ｎｉ基合金の熱間鍛造は、通常１０００〜１２５０℃の範囲で行われる。これは、加工温度をγ´相の固溶温度付近またはそれ以上まで上げることで、強化因子であるγ´相の析出量を減らし、変形抵抗を減少させるためである。しかしながら、固溶温度付近またはそれ以上の温度で鍛造する場合、鍛造温度が被加工材の融点と近くなるため、部分溶融等により加工割れが生じやすい。加えて、γ´相の固溶温度が上述のように高い材料では、固溶温度以上で熱間鍛造すると、粒界移動を抑制し結晶粒の微細化に寄与するγ´相が消失するため、γ相の粒径が粗大化し、製品使用時の引張強度や疲労強度が低下する。
【０００６】
本発明の目的は、上記事情に鑑み、γ´相を多量に含有する析出強化型のＮｉ基合金部材の製造過程における優れた加工性及びＮｉ基合金部材の優れた高温強度を両立させた、Ｎｉ基合金軟化材及びＮｉ基合金部材の製造方法を提供することにある。
【課題を解決するための手段】
【０００７】
本発明に係るＮｉ基合金軟化材（γ´相の固溶温度が１０５０℃以上）の製造方法は、Ｎｉ基合金を軟化させて加工性を向上させる工程を含み、該Ｎｉ基合金を軟化させて加工性を向上させる工程は、Ｎｉ基合金をγ´相の固溶温度以下の温度で熱間鍛造する第１の工程と、γ´相の固溶温度以下の温度から徐冷をしてＮｉ基合金の母相であるγ相と非整合なγ´相の量を２０体積％以上析出させる第２の工程と、を含むことを特徴とする。
また、本発明に係るＮｉ基合金（γ´相の固溶温度が１０５０℃以上）部材の製造方法は、上記Ｎｉ基合金軟化材の製造方法によって得られたＮｉ基合金軟化材を所望の形状に加工する加工工程と、該加工工程後に非整合γ´相を固溶させる溶体化処理及び、整合γ´相を再析出させる時効処理をしてＮｉ基合金部材を得る溶体化‐時効処理工程と、を含むことを特徴とする。
【発明の効果】
【０００８】
本発明によれば、固溶温度が１０５０℃以上である高強度Ｎｉ基合金において、軟化処理工程後に非整合γ´相を２０体積％以上含有することで加工性を大幅に向上することができ、かつ製品使用時には従来材と同等以上の優れた高温強度を実現可能なＮｉ基合金軟化材及びＮｉ基合金部材を提供することができる。
【０００９】
また、本発明に係るＮｉ基合金軟化材の製造方法を用いて製造されたＮｉ基合金軟化材又はＮｉ基合金部材の製造方法を用いて製造されたＮｉ基合金部材を用いることで、様々な形状を有するＮｉ合金部材、Ｎｉ基合金部品及びＮｉ基合金構造物を容易に製造することができる。
【図面の簡単な説明】
【００１０】
【図１】本発明に係るＮｉ基合金部材の製造方法の一実施形態を示すフロー図である。
【図２】図１の軟化処理工程の温度プロファイル及び結晶組織を模式的に示す図である。
【図３Ａ】γ相とγ´相の整合界面を示す模式図である。
【図３Ｂ】γ相とγ´相の非整合界面を示す模式図である。
【図４】図１の溶体化‐時効処理工程の温度プロファイル及び結晶組織を模式的に示す図である。
【図５Ａ】本発明に係るＮｉ基合金の製造方法を用いて製造された鍛造用Ｎｉ基合金素材の一例を示す模式図である。
【図５Ｂ】本発明に係るＮｉ基合金部材の製造方法により製造されたＮｉ基合金製薄板の一例を示す模式図である。
【図５Ｃ】本発明に係るＮｉ基合金部材の製造方法により製造されたＮｉ基合金部材を摩擦撹拌接合して得られたＮｉ基合金構造物の一例を示す模式図である。
【図５Ｄ】本発明に係るＮｉ基合金構造物を用いたことを特徴とするボイラーチューブの一例を示す模式図である。
【図５Ｅ】本発明に係るＮｉ基合金構造物を用いたことを特徴とする燃焼器ライナーの一例を示す模式図である。
【図５Ｆ】本発明に係るＮｉ基合金構造物を用いたことを特徴とするガスタービン動翼の一例を示す模式図である。
【図５Ｇ】本発明に係るＮｉ基合金構造物を用いたことを特徴とするガスタービンディスクの一例を示す模式図である。
【図６】本発明に係るＮｉ基合金部材の製造方法の基本思想を説明する模式図である。
【発明を実施するための形態】
【００１１】
以下、本発明に係る実施形態について、詳細に説明する。ただし、本発明はここで取り上げた実施形態に限定されることはなく、要旨を変更しない範囲で適宜組み合わせや改良が可能である。
【００１２】
［本発明の基本思想］
本発明者らは、上記目的を達成することが可能なＮｉ基合金軟化材及びＮｉ基合金部材の製造方法について、鋭意検討を行った。その結果、母相であるγ相に対して非整合に析出したγ´相（以下、非整合γ´相と称する）は強化に寄与しないことに着目し、鍛造時には非整合γ´相の量を増加させることで、γ相に対して整合に析出したγ´相（以下、整合γ´相と称する）の析出量を減少させると同時に、主にγ相と非整合γ´相とからなる微細な二相組織とすることで、鍛造時の加工性を大幅に向上させることができることを見出した。さらに、この状態で所望の形状に加工を行った後に、溶体化‐時効処理を行うことによって、非整合γ´相を減少させ整合γ´相を再度析出させることで、製品使用時の優れた高温強度を実現できることを見出した。本発明は、該知見に基づくものである。
【００１３】
以下に、本発明の基本思想についてより詳細に説明する。図６は本発明に係るＮｉ基合金部材の製造方法の基本思想を説明する模式図である。図６では本発明に係るＮｉ基合金部材の製造工程について、材料組織に着目して説明する。
【００１４】
図６の（Ｉ）に示すように、鋳造工程後又は鍛造工程後のＮｉ基合金は、母相であるγ相と、γ相に対して整合に析出した整合γ´相とを含む。このＮｉ基合金に対して、γ´相の固溶温度以下かつγ相の再結晶が迅速に進む温度以上の温度で熱間鍛造し、（ＩＩ）に示すように非整合γ´相を析出させる（第１の軟化処理工程）。次に、γ´相の固溶温度以下でかつ上記熱間鍛造の完了温度以上の温度から徐冷し、（ＩＩＩ）に示すように非整合γ´相を成長させ、非整合γ´相の量を増加させる（第２の軟化処理工程）。このとき、非整合γ´相は強化に寄与せず、また主にγ相と非整合γ´相からなる微細な二相組織を形成しているため靱性も高いことから、非常に加工しやすい状態（軟化状態）となっている。この軟化状態で、γ´相の固溶温度以下の温度でＮｉ基合金を所望の形状に成形する加工工程を行う。上記加工工程後、溶体化処理を行うことで非整合γ´相を再固溶させ、その後時効処理を行うことで（ＩＶ）に示すように整合γ´相を析出させる（溶体化‐時効処理工程）。このとき、強化に寄与する整合γ´相が多量に析出しているため、高強度状態となっている。
【００１５】
上述したように、本発明は、γ´相を減少または消失させた状態で加工するのではなく、γ´相の強化機能をなくすことで加工性を向上させるものである。上記製造工程によれば、加工時には材料を軟化させて加工性を大幅に向上することができ、使用時（製品完成時）には従来と同等以上の高温強度を有するＮｉ基合金部材を得ることができるＮｉ基合金軟化材及びＮｉ基合金部材を得ることができる。
【００１６】
なお、本発明における「整合γ´相」及び「非整合γ´相」について説明する。図３Ａはγ相とγ´相の整合界面を示す模式図であり、図３Ｂはγ相とγ´相の非整合界面を示す模式図である。図３Ａに示すように、γ相を構成する原子７とγ´相を構成する原子８とが整合界面９を構成（格子整合）する場合、このγ´相を「整合γ´相」と称する。また、図３Ｂに示すように、γ相を構成する原子７とγ´相を構成する原子８とが非整合界面１０を構成（格子不整合）する場合、このγ´相を「非整合γ´相」と称する。
【００１７】
［Ｎｉ基合金部材の製造方法］
次に、本発明に係るＮｉ基合金の製造工程について説明する。図１は本発明に係るＮｉ基合金部材の製造方法の一実施形態を示すフロー図である。図１に示すように、本発明に係るＮｉ基合金部材の製造方法は、素材であるＮｉ基鋳造合金又は鋳造後に鍛造することで得られるＮｉ基鍛造合金のいずれかを得るための素材準備工程（Ｓ１）と、Ｎｉ基合金素材を軟化処理してＮｉ基合金軟化材を得る軟化処理工程（Ｓ２）と、Ｎｉ基合金軟化材を所望の形状に加工する加工工程（Ｓ４）と、加工工程後に溶体化処理及び時効処理してＮｉ基合金部材を得る溶体化‐時効処理工程（Ｓ５）とを含む。また、軟化処理工程（Ｓ２）は、第１の軟化処理工程（Ｓ２１）と第２の軟化処理工程（Ｓ２２）とを含む。さらに、加工工程（Ｓ４）は、最終形状にするまでに、軟化処理工程（Ｓ２）および複数の塑性加工法を繰り返し含んで良く、最終加工のみに限定するものではない。
【００１８】
なお、本発明において、素材準備工程（Ｓ１）を行って得られるものを「Ｎｉ基合金素材」と称し、軟化処理工程（Ｓ２）を行って得られる物を「Ｎｉ基合金軟化材」と称し、溶体化‐時効処理工程（Ｓ５）を行って得られるものを「Ｎｉ基合金部材」と称する。また、Ｎｉ基合金軟化材を、摩擦撹拌接合等を用いて接合した後に、溶体化‐時効処理工程（Ｓ５）を行って得られるものを「Ｎｉ基合金構造物（Ｎｉ基合金溶接構造物）」と称する。また、本発明において、「Ｎｉ基合金」は、上記「Ｎｉ基合金素材」及び「Ｎｉ基合金軟化材」を含み、「Ｎｉ基合金軟化材」に対して、加工工程（Ｓ４）を１回又は複数回施したものも含むものとする。
【００１９】
以下、上記Ｓ１〜Ｓ５の工程について詳細に説明する。
【００２０】
（Ｓ１：素材準備工程）
Ｎｉ基合金の素材準備方法については特に限定はなく、従前の方法を用いることができる。具体的には、既製の鋳造後の合金や鍛造後の合金を用いて、次に説明する軟化処理工程以降の工程を行う。なお、Ｎｉ基合金素材の組成としては、γ´相の固溶温度が１０５０℃以上のものを用いる。この根拠については、追って詳述する。
【００２１】
（Ｓ２：軟化処理工程）
加工工程時の加工性を向上させる本発明のＮｉ基合金軟化材の製造方法は、γ´相の固溶温度以下の温度で熱間鍛造する第１の軟化処理工程（Ｓ２１）と、第１の軟化処理工程後のＮｉ基合金をγ´相の固溶温度以下かつ上記熱間鍛造完了温度以上の温度から徐冷して非整合γ´相を増加させる第２の工程（Ｓ２２）とを含む。
【００２２】
（Ｓ２１：第１の軟化処理工程）
図２は図１の軟化処理工程の温度プロファイル及び材料組織を模式的に示す図である。上述したように、第１の軟化処理工程では、Ｎｉ基合金素材を、γ´相の固溶温度以下の温度（Ｔ１）で熱間鍛造する。この熱間鍛造の後に冷却すると、図２の（Ｉ）に示すように、γ相（符号４）の粒界上に非整合γ´相（符号６）が析出する。符号５で示した析出物は、第１の軟化処理工程後の冷却中にγ相粒内に析出した整合γ´相である。なお、本発明において「γ相の粒界上」とは、「隣り合うγ結晶粒の境界」を意味するものとする。
【００２３】
前述の通り、析出強化型のＮｉ基合金の強化機構は、γ相とγ´相が整合界面（図３Ａの符号９）を形成することで強化に寄与するというもので、非整合界面（図３Ｂの符号１０）は強化に寄与しない。すなわち、非整合γ´相の量を増加させ、整合γ´相の量を減少させることで、加工工程時に優れた加工性を確保することが可能となる。従って、本発明の効果を得るためには、第１の軟化処理工程での熱間鍛造により非整合γ´相を析出させることが必須であることから、γ´相の固溶温度以下で、かつγ相の再結晶が迅速に進む温度以上での熱間鍛造加工が実施可能なＮｉ基合金でなければならない。従って、本発明に係るＮｉ基合金素材のγ´相の固溶温度は、１０５０℃以上が最も好ましい。γ´相の固溶温度が１０００〜１０５０℃でも本発明の効果は得られるが、１０００℃以下では非整合γ´相が析出しにくく、９５０℃以下では非整合γ´相を析出させることができないため、本発明の効果は得られない。さらに、γ´相の固溶温度がＮｉ基合金素材の融点に近づくと、部分溶融等により加工中に割れが生じるため、γ´相の固溶温度は１２５０℃未満が望ましい。
【００２４】
第１の軟化処理工程での鍛造温度Ｔ１は、前述の通りγ相の再結晶が迅速に進む温度以上である必要がある。より具体的には、１０００℃以上が好ましく、１０５０℃以上がより好ましい。Ｔ１が９５０℃未満では、非整合γ´相を析出させることができなく、本発明の効果は得られない。なお、Ｔ１の上限温度については、前述の通りγ´相の固溶温度以下である。
【００２５】
（Ｓ２２：第２の軟化処理工程）
第２の軟化処理工程では、γ´相の固溶温度以下でかつ前述の第１の軟化処理工程における熱間鍛造完了温度以上の温度（Ｔ３）まで昇温し、γ相中に析出した整合γ´相を固溶させることで、主にγ相と非整合γ´相からなる２相組織とし（図２（ＩＩ））、その後、温度Ｔ２まで徐冷を行い、非整合γ´相を成長させることで、主に徐冷終了時の温度から室温までの冷却過程で析出する整合γ´相を減少させられるため、加工性を向上させることが出来る（図２（ＩＩＩ））。このとき、徐冷速度（ＴＡ／ｔ）が遅いほど非整合γ´相を成長させることが可能で、５０℃／ｈ以下が好ましく、１０℃／ｈ以下がより好ましい。１００℃／ｈより早いと、非整合γ´相を十分に成長させられず、冷却過程で整合γ´相が析出して、本発明の効果が得られない。ここで熱間鍛造完了温度とは、鍛造の最終段階で被鍛造材を保持した温度を示す。
【００２６】
第２の軟化処理工程の徐冷開始温度Ｔ３は、主にγ相と非整合γ´相からなる２相組織とするために、γ´相の固溶温度以下でかつ前記第１の軟化処理工程における熱間鍛造完了温度以上の温度で行うことが好ましい。これは、第１の軟化処理工程の鍛造温度Ｔ１より低い場合、γ相粒内に整合γ´相が残存するからであり、γ´相の固溶温度以上では非整合γ´相が消失してしまうからである。ただし、徐冷開始温度Ｔ３が前述した第１の軟化処理工程における熱間鍛造完了温度より１００℃低くても本発明の効果は得られる。
【００２７】
上記第２の軟化処理工程において、前述の通り非整合γ´相を増加させるほど、加工性を向上させることが可能となるので、非整合γ´相の量は２０体積％以上が好ましく、より好ましくは３０体積％以上である。ここで、非整合γ´相の含有量の割合（体積％）は、母相と他の析出物を含む合金全体に対する割合（絶対量）である。本発明の効果を得るための非整合γ´相の量について、析出可能なγ´相の全総量に対して非整合γ´相の割合をどこまで増加させられかの相対量で決定するというもので、好ましくは全γ´相量の５０体積％以上であり、より好ましくは全γ´相量の６０体積％以上である。また、上記徐冷終了時の温度（Ｔ２）は、非整合γ´相が上記の量析出する温度まで下げる必要があり、好ましくは１０００℃以下で、より好ましくは９００℃以下である。また、徐冷終了温度Ｔ２から室温までの冷却方法は、冷却中の整合γ´相の析出を抑えるために冷却速度は速いほど良く、空冷が好ましい。より好ましくは水冷である。
【００２８】
良好な加工性を得るためには、室温におけるビッカース硬さ（Ｈｖ）は４００以下が好ましく、より好ましくは３７０以下であり、９００℃における０．２％耐力は３００ＭＰａ以下が好ましく、２５０ＭＰａ以下がより好ましく、２００ＭＰａが最も好ましい。
【００２９】
上記第２の軟化処理工程を行うことで、第２の軟化処理工程後に得られるＮｉ基合金軟化材は、室温におけるビッカース硬さ（Ｈｖ）が４００以下であり、９００℃における０．２％耐力の値は３００ＭＰａ以下のものを得ることができる。上述した軟化処理工程により、熱間加工時に問題となる加工温度下限を引き下げることができ、後述する加工工程において、γ´相の固溶温度より１００℃以上低い温度で加工可能となる。
【００３０】
図２では、第１の軟化処理工程後に冷却し、第２の軟化処理工程を行っているが、第１の軟化処理工程後に冷却せず、第２の軟化処理工程を行ってもよい。
【００３１】
（Ｓ４：加工工程）
上記した軟化処理工程で軟化状態となったＮｉ基軟化材について、加工を行う。このときの加工方法については、特に限定は無く、鍛造加工のみならず、他の塑性加工法や接合方法にも適用可能であり、上記軟化処理と組み合わせることで繰り返し加工を行うことができる。具体的には、プレス加工、圧延加工、引抜き加工、押出し加工、切削加工および摩擦攪拌接合等が適用できる。さらに、上述した軟化処理工程と塑性加工法等を組み合わせることで、本発明に係る高強度Ｎｉ基合金を用いたボイラーチューブや燃焼器ライナー、さらにはガスタービン動翼やディスク等の火力発電プラント用部材の提供も可能となる。本発明で提供できるＮｉ基合金部材又はＮｉ基合金構造物の具体例については、追って詳述する。
【００３２】
（Ｓ５：溶体化‐時効処理工程）
図４は図１の溶体化‐時効処理工程の温度プロファイル及び材料組織を模式的に示す図である。所定形状に加工を施した後、非整合γ´相を固溶させ整合γ´相を再析出させる溶体化時効処理を施すことで、高温強度を回復させることが可能で、整合γ´相を７００℃において３０体積％以上析出させることが望ましい。
【００３３】
本発明において溶体化処理及び時効処理の条件については特に限定は無く、一般的に用いられている条件を適用することができる。
【００３４】
（Ｎｉ基合金部材の組成）
次に、本発明に係るＮｉ基合金素材の組成について説明する。
【００３５】
本発明に係るＮｉ基合金素材は、質量％で、１０％以上２５％以下のＣｒ、０％以上３０％以下のＣｏ、ＴｉとＮｂとＴａの総和が３％以上９％以下、１％以上６％以下のＡｌ、１０％以下のＦｅ、１０％以下のＭｏ、８％以下のＷ、０．０３％以下のＢ、０．１％以下のＣ、０．０８％以下のＺｒ、２．０％以下のＨｆ及び５．０％以下のＲｅを含有し、残部がＮｉ及び不可避不純物であるものが好ましい。
【００３６】
より好ましい形態の１つは、質量％で、１２．５％以上１４．５％以下のＣｒ、２４％以上２６％以下のＣｏ、５．５％以上７％以下のＴｉ、１．５％以上３％以下のＡｌ、３．５％以下のＭｏ、２％以下のＷ、０．０３％以下のＢ、０．１％以下のＣ及び０．０８％以下のＺｒを含有し、残部がＮｉ及び不可避不純物であるものである。
【００３７】
また、その他のより好ましい形態の１つは、質量％で、１５％以上１７％以下のＣｒ、１４％以上１６％以下のＣｏ、４％以上６％以下のＴｉ、１．５％以上３．５％以下のＡｌ、０．５％以下のＦｅ、４％以下のＭｏ、２％以下のＷ、０．０３％以下のＢ、０．１％以下のＣ及び０．０８％以下のＺｒを含有し、残部がＮｉ及び不可避不純物であるものである。
【００３８】
また、その他のより好ましい形態の１つは、質量％で１５％以上１７％以下のＣｒ、７．５％以上９．５％以下のＣｏ、２．５％以上４．５％以下のＴｉ、ＮｂとＴａの総和が０．５％以上２．５％以下、１．５％以上３．５％以下のＡｌ、３％以上５％以下のＦｅ、４％以下のＭｏ、４％以下のＷ、０．０３％以下のＢ、０．１％以下のＣ及び０．０８％以下のＺｒを含有し、残部がＮｉ及び不可避不純物であるものである。
【００３９】
以下に、添加元素の量比及び選択の根拠を示す。
【００４０】
Ｃｒは、耐酸化性や高温耐食性を向上させる元素である。高温部材へ適用するためには、少なくとも１０質量％以上の添加は必須である。しかし、過剰な添加は有害相の生成を助長するため、２５質量％以下とする。
【００４１】
Ｃｏは、添加により母相を強化する効果がある固溶強化元素である。さらに、γ´相の固溶温度を下げる効果もあり、高温延性を向上する。過剰な添加は有害相の生成を助長するため、３０質量％以下とする。
【００４２】
Ａｌは、析出強化相であるγ´相を形成させる必須の元素である。また、耐酸化性を向上させる効果もある。目的とするγ´相の析出量により、添加量の調整がなされるが、過剰な添加はγ´相の固溶温度を上昇させることから加工性を悪化させる。従って、１質量％以上６質量％以下とする。
【００４３】
Ｔｉ、Ｎｂ及びＴａもＡｌ同様にγ´相を安定化させる重要な元素である。ただし、過剰な添加は有害相を含む他の金属間化合物の形成を引き起こしたり、γ´相の固溶温度を上昇することによる加工性の悪化を招く。従って、Ｔｉ、Ｎｂ及びＴａの総和が３質量％以上９質量％以下とする。
【００４４】
Ｆｅは、ＣｏやＮｉといった高価な元素と置き換えることが可能で、合金のコストを低減する。しかし、過剰な添加は有害相の生成を助長するため、１０質量％以下とする。
【００４５】
Ｍｏ及びＷは、マトリックス中に固溶し、マトリックスを強化する重要な元素である。ただし、これらは密度が大きな元素であるため、過剰な添加をすると密度の増加を引き起こす。また、延性も低下するため加工性も悪化する。従って、Ｍｏは１０質量％以下、Ｗは８質量％以下とする。
【００４６】
Ｃ，Ｂ，Ｚｒは、結晶粒界を強化し、高温延性やクリープ強度を向上するのに有効な元素である。ただし、過剰な添加は加工性を悪化させるため、Ｃは０．１質量％以下、Ｂは０．０３質量％以下、Ｚｒは０．０８質量％以下とする。
【００４７】
Ｈｆは、耐酸化性を向上させるのに有効な元素である。ただし、過剰な添加は有害相の生成を助長するため、Ｈｆは、２．０％以下が好ましい。
【００４８】
Ｒｅは、マトリックス中に固溶し、マトリックスを強化する元素である。さらに、耐食性を向上させる効果もある。ただし、過剰な添加は有害相の生成を助長する。また、Ｒｅは高価な元素であるため、添加量の増加は合金のコスト増加を伴う。従って、Ｒｅは５.０質量％以下が好ましい。
【００４９】
［実施例］
以下に、本発明の実施例を説明する。
【実施例１】
【００５０】
［熱間加工性の評価］
表１に供試材の組成を示す。
【００５１】
【表１】
0005869624.tif 000002
【００５２】
表１に示した組成のＮｉ基合金素材について、異なる製造条件のもとで供試材を作製し、各供試材について加工性の評価および高温強度の評価を行った。各供試材の製作においては、真空誘導加熱溶解法にて１０ｋｇずつ溶解し、均質化処理を施した後に、１１５０〜１２５０℃で熱間鍛造することでφ１５ｍｍの丸棒を作製し、上述した第１の軟化処理工程及び第２の軟化処理工程を施した。第１の軟化処理工程の条件を表２に示す。また、γ´相の固溶温度及び第１の軟化処理工程後のγ´相の存在の有無を評価した。γ´相の固溶温度は、熱力学計算に基づいたシミュレーションによって算出した。また、γ´相の存在の有無は、供試材について電子顕微鏡による組織観察を行うことで評価した。結果を表２に併記する。
【００５３】
【表２】
0005869624.tif 000003
表２において、第１の軟化処理工程の温度Ｔ１（熱間鍛造温度）については、上記の供試材作製における熱間鍛造時に大きな割れが発生した場合は後段の軟化処理工程を行わずに「−」と表記し、第１の軟化処理工程の熱間鍛造を実施していない場合は「実施せず」と表記し、熱間鍛造後に割れが確認されなかった場合は熱間鍛造時の温度を表記している。
【００５４】
表２に示すように、比較例１及び２は、供試材作製における熱間鍛造時に大きな割れが発生した。熱間鍛造後の組織観察により、非整合γ´相の存在が確認できたので、本発明の効果を得ることができるが、最も望ましくはγ´相の固溶温度は１２５０℃以下である。比較例３は、供試材作製直後の状態であり軟化処理第１の工程における熱間鍛造は施していないが、供試材作製時の熱間鍛造温度がγ´相の固溶温度以下であったため、非整合γ´相が存在している。また、比較例４は、γ´相の固溶温度以上で熱間鍛造を実施しているため、鍛造終了後に非整合γ´相が析出しなかった。これに対して、比較例５ではγ´相の固溶温度以上で熱間鍛造を実施しているが、鍛造中の温度低下により非整合γ´相が析出した。比較例６、８及び実施例１〜９は、いずれの供試材においてもγ´相の固溶温度以下で熱間鍛造を実施しているため、軟化処理第１の工程終了後にγ相の粒界上に非整合γ´相の存在を確認できた。比較例７では、γ´相の固溶温度以下で熱間鍛造を実施しているが、γ相の再結晶が迅速に進む温度（１０００℃以上）よりも低い温度で鍛造しているため、非整合γ´相が析出しなかった。
【００５５】
以上の結果から、非整合γ´相を析出させるための第１の軟化処理工程での鍛造温度Ｔ１は、γ´相の固溶温度以下でかつγ相の再結晶が迅速に進む温度以上が好ましいことが示された。より、具体的には、１０００℃以上での鍛造が好ましく、９５０℃以下では非整合γ´相を析出させることができない。従って、γ´相の固溶温度は再結晶が迅速に進む温度以上である必要があり、１０５０℃以上が好ましい。
【００５６】
次に、供試材をそれぞれの第１の軟化処理工程の熱間鍛造温度Ｔ１から、徐冷終了温度Ｔ２まで冷却速度ＴＡ（℃／ｈ）で徐冷後に、水冷により室温まで冷却後した。第２の軟化処理工程の条件を表３に示す。また、冷却後の室温における非整合γ´相量及びビッカース硬さを評価した。非整合γ´相量は、鋳造後や熱間鍛造後または軟化処理後に組織観察を行うことで非整合γ´相の含有割合を決定した。具体的には、電子顕微鏡で得られた観察写真から非整合γ´相の面積比を算出し、この面積比を体積比に換算することによって非整合γ´相の含有割合を算出した。さらに、軟化処理後の熱間加工性を評価するために、各供試材を９５０℃において熱間鍛造を行い、問題が無かったものは「○」、軽微な割れが発生したものは「△」、大きな割れが発生し鍛造が困難だったものは「×」と評価した。
【００５７】
【表３】
0005869624.tif 000004
【００５８】
表３に示すように、実施例１〜９では、いずれの供試材も軟化処理工程後の非整合γ´相の量が２０体積％を超え、かつ硬さも４００Ｈｖ以下を満たし、９５０℃の熱間鍛造が問題なく行えたことから、加工性の向上を確認できた。
【００５９】
これに対して、非整合γ´相の量が２０体積％未満で硬さが４００Ｈｖより大きい比較例３〜６では、いずれも鍛造中または鍛造後に割れを確認した。比較例５及び６では、軟化処理工程後に非整合γ´相が存在しているが、鍛造時の整合γ´相の析出量を抑制するのに十分な量ではなかった。比較例７では、非整合γ´相は析出していないが、硬さが４００Ｈｖより小さく、９５０℃での熱間鍛造が行えている。しかし、比較例７のγ´相の固溶温度は９５０℃より低く、かつ熱力学計算に基づいたシミュレーションによって算出した７００℃におけるγ´相の平衡析出量（熱力学的な平衡状態において安定なγ´相の析出量）は２２体積％と、本発明のターゲットとなる高強度Ｎｉ基合金にはあてはまらない。従って、本発明の効果を十分に得るためには、軟化処理工程後の非整合γ´相の量は２０体積％以上必要であることが確認された。
【００６０】
さらに、実施例１及び２又は、実施例３及び４を比較すると、７００℃における平衡γ´相の平衡析出量が同程度かつ軟化処理第２の工程における徐冷温度域が同じ条件では、徐冷速度をより遅くするほど非整合γ´相量が増加し、硬さを低下することができる。これは、非整合γ´相をより大きく成長させることで、主に徐冷終了時温度から室温まで冷却する間に析出する整合γ´相の量を減少できたためと考えられる。これに対して、比較例８では第１の軟化処理工程後に非整合γ´相を析出させ、第２の軟化処理工程を施しているが、徐冷速度が速く、非整合γ´相が成長しなかったため、本発明の効果を十分に得ることが出来なかった。
【００６１】
以上の結果から、軟化処理第２の工程の徐冷速度は５０℃／ｈより遅くすることが好ましく、より好ましくは１０℃／ｈ以下であり、１００℃／ｈより早いと本発明の効果が得られないことが示された。
【００６２】
実施例１〜９では、いずれも９００℃における０．２％耐力が２５０ＭＰａ以下であり、一例として実施例７では９００℃における０．２％耐力が２００ＭＰａであり、非常に優れた熱間加工性を示した。
【００６３】
従って、Ｎｉ基合金の熱間鍛造前に本発明を適用することで、鍛造温度を従来の鍛造温度より１００℃以上低くでき、熱間鍛造を容易に行うことが可能となる。なお、上述した優れた熱間鍛造性を見れば、本発明に係る軟化処理したＮｉ基合金の加工工程は、熱間鍛造に限定されるものではなく、プレス加工、圧延加工、引抜き加工、押出し加工及び切削加工等であっても、優れた加工性を示すことは言うまでもない。
【００６４】
実施例１〜９では、９５０℃における熱間鍛造後に溶体化時効処理を施すことで、いずれも図４（III）に示すような非整合γ´相がほぼ消失し、かつ整合γ´相が多く析出した組織を有しており、７００℃における整合γ´相の量が３０体積％以上を含有しており、一例として実施例７では、５００℃における引張強さ１５１８ＭＰａと、従来の高強度Ｎｉ基合金と同等の強度を示した。
【００６５】
以上の結果から、本発明に係るＮｉ基合金部材の製造方法を適用することで、難加工性である高強度Ｎｉ基合金の熱間加工性を大幅に向上できることが示された。
【実施例２】
【００６６】
本発明に係るＮｉ基合金部材の製造方法を用いて作製したＮｉ基合金部材の例を以下に示す。
【００６７】
図５Ａは本発明に係るＮｉ基合金の製造方法を用いて製造された鍛造用Ｎｉ基合金素材の一例を示す模式図である。この鍛造用Ｎｉ基合金素材は、上述した軟化処理工程Ｓ２後に得られる。従来は、高強度Ｎｉ基鋳造合金から構造物まで成形するには、強化相であるγ´相の量を減少させ強度を低下させるために、１０００〜１２５０℃の高い温度域において最終加工まで行う必要があった。本発明に係るＮｉ基合金の製造方法を用いて作製された鍛造用Ｎｉ基合金素材１１とすることで、加工時に極めて高い成形性を示すことが可能となる。
【００６８】
上記鍛造用Ｎｉ基合金素材１１を用いることで、図５Ｂに示すような高強度Ｎｉ基合金を用いた薄板１２（厚さ３ｍｍ以下）を冷間または熱間圧延により製造することが可能となる。
【００６９】
また、摩擦攪拌接合において、加工中の部材の温度は９００℃程度まで上昇することから、本発明を適用することで加工温度における０．２％耐力を３００ＭＰａ以下にできることから、摩擦攪拌接合も可能となる。これにより、図５Ｃに示すような、摩擦攪拌接合により接合されたＮｉ基合金構造物を得ることが可能となる。
【００７０】
また、また、加工性の高い本発明に係るＮｉ基合金を用いることで、容易に図５Ｄに示すようなボイラーチューブ１５を製造することが可能となる。
【００７１】
また、前述した薄板１２は容易に曲げ加工が可能となることから、摩擦攪拌接合を組み合わせることで、図５Ｅに示すような、より信頼性に優れ、耐用温度を向上させた燃焼器ライナー１６を製造することが可能となる。
【００７２】
また、上記鍛造用Ｎｉ基合金素材１１を用いることで、容易に型鍛造を行うことが可能であることから、切削加工を組み合わせることで、図５Ｆに示すような高温強度に優れたガスタービン動翼１７の製造が可能となる。また、これらのガスタービン部材を適用した高効率火力発電プラントを実現することが可能となる。
【００７３】
また、上記鍛造用Ｎｉ基合金素材１１を用いることで、容易に図５Ｇに示すようなガスタービンディスク１８を製造することが可能となる。
【００７４】
以上、説明したように、本発明によれば、γ´相を多量に含有する析出強化型のＮｉ基合金部材の製造過程における優れた加工性及びＮｉ基合金部材の優れた高温強度を両立させたＮｉ基合金軟化材及びＮｉ基合金部材の製造方法を提供できることが証明された。また、本発明に係るＮｉ基合金軟化材の製造方法を用いることにより、様々な形状を有するＮｉ基合金部材、Ｎｉ基合金部品及びＮｉ基合金構造物を簡便に製造可能であることが証明された。
【００７５】
なお、上記した実施例は、本発明の理解を助けるために具体的に説明したものであり、本発明は、説明した全ての構成を備えることに限定されるものではない。例えば、ある実施例の構成の一部を他の実施例の構成に置き換えることが可能であり、また、ある実施例の構成に他の実施例の構成を加えることも可能である。さらに、各実施例の構成の一部について、削除・他の構成に置換・他の構成の追加をすることが可能である。
【符号の説明】
【００７６】
４…γ相、５…整合γ´相、６…非整合γ´相、７…γ相を構成する原子、８…γ´相を構成する原子、９…γ相とγ´相との整合界面、１０…γ相とγ´相との非整合界面、１１…本発明を用いて製造された鍛造用Ｎｉ基合金素材、１２…本発明を用いて製造された薄板、１３…摩擦攪拌接合のツール、１４…摩擦攪拌接合による接合部、１５…本発明を用いて製造されたボイラーチューブ、１６…本発明を用いて製造された燃焼器ライナー、１７…本発明を用いて製造されたガスタービン後段動翼、１８…本発明を用いて製造されたガスタービンディスク。
【図１】
0005869624.tif 000005
【図２】
0005869624.tif 000006
【図３Ａ】
0005869624.tif 000007
【図３Ｂ】
0005869624.tif 000008
【図４】
0005869624.tif 000009
【図５Ａ】
0005869624.tif 000010
【図５Ｂ】
0005869624.tif 000011
【図５Ｃ】
0005869624.tif 000012
【図５Ｄ】
0005869624.tif 000013
【図５Ｅ】
0005869624.tif 000014
【図５Ｆ】
0005869624.tif 000015
【図５Ｇ】
0005869624.tif 000016
【図６】
0005869624.tif 000017